ЦЕЛЛЮЛОЗНАЯ МАССА И СПОСОБ ДЕФИБРИРОВАНИЯ

1. Целлюлозная масса, отличающаяся тем, что она получена из лигноцеллюлозного материала, подвергнутого перемешиванию в водном растворе тетраалкиламмониевой соли под воздействием микроволнового излучения.
2. Целлюлозная масса по п.1, отличающаяся тем, что лигноцеллюлозный материал представляет собой древесину мягких или твердых пород.
3. Целлюлозная масса по п.1, отличающаяся тем, что содержание тетралкиламмониевой соли в водном растворе тетралкиламмониевой соли составляет 1-75 мас.%, предпочтительно 5-60 мас.% и наиболее предпочтительно 10-40 мас.%.
4. Целлюлозная масса по п.1, отличающаяся тем, что катион тетраалкиламмониевой соли представляет собой:
1
2
3
4
1
30
3
8
3
8
1
6
где R, R, R и R независимо представляют собой C-С-алкильную, С-С-карбоциклическую или С-С-гетероциклическую группу, а анионом соли является анион галогена, псевдогалогена, перхлората, C-С-карбоксилата или гидроксида.
1
2
3
4
4
5. Целлюлозная масса по п.4, отличающаяся тем, что R, R, R и R независимо представляют собой С-алкил, а анионом соли является гидроксидный анион.
6. Целлюлозная масса по п.1, отличающаяся тем, что перемешивание проводят при температуре от 40 до 270°С, предпочтительно при температуре от 70 до 210°С и наиболее предпочтительно от 120 до 190°С.
7. Способ дефибрирования лигноцеллюлозного материала, отличающийся тем, что лигноцеллюлозный материал подвергают перемешиванию в водном растворе тетраалкиламмониевой соли под воздействием микроволнового излучения для достижения частичной или полной делигнификации.
8. Способ по п.7, отличающийся тем, что лигноцеллюлозный материал представляет собой древесину мягких или твердых пород.
9. Способ по п.7, отличающийся тем, что содержание тетралкиламмониевой соли в водном растворе тетралкиламмониевой соли составляет 1-75 мас.%, предпочтительно 5-60 мас.% и, наиболее предпочтительно 10-40 мас.%.
10. Способ по п.7, отличающийся тем, что катион тетраалкиламмониевой соли имеет вид:
1
2
3
4
1
30
3
8
3
8
1
6
где R, R, R и R независимо представляют собой C-С-алкильную, С-С-карбоциклическую или С-С-гетероциклическую группу, а анионом соли является анион галогена, псевдогалогена, перхлората, C-С-карбоксилата или гидроксида.
1
2
3
4
4
11. Способ по п.10, отличающийся тем, что R, R, R и R независимо представляют собой С-алкил, а анионом соли является гидроксидный анион.
12. Способ по п.7, отличающийся тем, что перемешивание проводят при температуре от 40 до 270°С, предпочтительно при температуре от 70 до 210°С и наиболее предпочтительно от 120 до 190°С.
13. Способ размягчения лигноцеллюлозного материала, отличающийся тем, что лигноцеллюлозный материал подвергают перемешиванию в водном растворе тетраалкиламмониевой соли под воздействием микроволнового излучения.
14. Способ по п.13, отличающийся тем, что лигноцеллюлозный материал представляет собой древесину мягких или твердых пород.
15. Способ по п.13, отличающийся тем, что содержание тетралкиламмониевой соли в водном растворе тетралкиламмониевой соли составляет 1-75 мас.%, предпочтительно 5-60 мас.% и наиболее предпочтительно 10-40 мас.%.
16. Способ по п.13, отличающийся тем, что катион тетраалкиламмониевой соли имеет вид:
1
2
3
4
1
30
3
8
3
8
1
6
где R, R, R и R независимо представляют собой C-С-алкильную, С-С-карбоциклическую или С-С-гетероциклическую группу, а анионом соли является анион галогена, псевдогалогена, перхлората, C-С-карбоксилата или гидроксида.
1
2
3
4
4
17. Способ по п.16, отличающийся тем, что R, R, R и R независимо представляют собой С-алкил, а анионом соли является гидроксидный анион.
18. Способ по п.13, отличающийся тем, что перемешивание проводят при температуре от 40 до 270°С, предпочтительно при температуре от 70 до 210°С и, наиболее предпочтительно от 120 до 190°С.